СПОСОБ СБОРКИ РЕАКТИВНОЙ ПАЙКОЙ И ВАКУУМНЫЙ ПАТРОН, СОБРАННЫЙ ЭТИМ СПОСОБОМ

1. Способ сборки реактивной пайкой первого металлического элемента со вторым элементом, содержащим ионно-ковалентный оксид по меньшей мере на своей поверхности, посредством сплава, называемого присадочным сплавом, предназначенным составлять жидкий припой, предназначенный смачивать эти две поверхности - соответственно металлическую поверхность и поверхность ионно-ковалентного оксида - вышеупомянутых двух элементов, причем указанный припой содержит титан, а указанный металлический элемент содержит никель,
отличающийся тем, что в случае, когда в составе элементов сплава весовая процентная доля металла, который может образовывать интерметаллические соединения с титаном, меньше 20%, содержание титана в припое составляет между 2% и 5% по весу, а в случае, когда в составе элементов сплава весовая процентная доля металла, который может образовывать интерметаллические соединения с подлежащим сборке металлическим титаном, составляет между 20% и 50%, это содержание титана выбирают между 5% и 10%, а в случае, когда в составе элементов сплава весовая процентная доля металла, который может образовывать интерметаллические соединения с титаном, больше 50%, это содержание титана выбирают между 2% и 5%, и весовая процентная доля Ag составляет меньше 60% с тем, чтобы свести к минимуму зоны несмачиваемости на поверхности второго элемента, выполненного из ионно-ковалентного оксида, за счет образования достаточно толстого и стабильного реакционного слоя на границе раздела указанного элемента, и чтобы свести к минимуму образование интерметаллических соединений в паяном соединении.
2. Способ сборки по п.1, отличающийся тем, что толщина образованного реакционного слоя больше 3 мкм.
3. Способ сборки по п.1 или 2, отличающийся тем, что вышеупомянутый ионно-ковалентный оксид является керамикой.
2
3
2
4. Способ сборки по п.3, отличающийся тем, что вышеупомянутая керамика является одной из керамик, входящих в группу, содержащую оксид алюминия (AlO), оксид циркония (ZrO) и оксид магния (MgO).
5. Способ сборки по п.1, отличающийся тем, что припой содержит AgCuTi.
6. Способ сборки по п.1, отличающийся тем, что металлический элемент содержит CuNi с весовой концентрацией Ni<20%, и тем, что весовая концентрация титана в этом случае составляет между 2% и 5%.
7. Способ сборки по п.1, отличающийся тем, что металлический элемент содержит CuNi с весовой концентрацией Ni, составляющей между 20% и 50%, и тем, что весовая концентрация титана в этом случае составляет между 5% и 10%.
8. Способ сборки по п.1, отличающийся тем, что металлический элемент содержит FeNi с весовой концентрацией Ni<8%, и тем, что весовая концентрация титана больше 2% и меньше 5%.
9. Способ сборки по п.1, отличающийся тем, что металлический элемент содержит FeNi с весовой концентрацией больше 28%, и тем, что весовая концентрация титана больше 2% и меньше 5%, а весовая концентрация серебра в припое меньше 60%.
10. Способ сборки по п.1, отличающийся тем, что металлический элемент содержит нержавеющую сталь с весовой концентрацией Ni, составляющей между 8% и 18%, и тем, что весовая концентрация титана больше 2% и меньше 5%.
11. Способ сборки по п.1, отличающийся тем, что титан присаживают в виде отложения на содержащей ионно-ковалентный оксид поверхности или металлической поверхности, в виде листа, наложенного на указанную поверхность или на металл, или в виде порошка или мелких частиц, введенных в присадочный сплав.
12. Способ сборки по любому из пп.5-11, отличающийся тем, что в случае, когда в составе элементов сплава весовая процентная доля металла, который может образовывать интерметаллические соединения с титаном, составляет между 20% и 50%, весовая процентная доля Ag составляет между 60% и 71%, весовая процентная доля Cu составляет между 26% и 36%, и весовая процентная доля Ti составляет между 5% и 10%.
13. Способ сборки по любому из пп.5-11, отличающийся тем, что в случае, когда в составе элементов сплава весовая процентная доля металла, который может образовывать интерметаллические соединения с титаном, больше 50%, весовая процентная доля Ag составляет менее 60%, а весовая процентная доля Ti составляет между 2% и 5%.
14. Вакуумный патрон для вакуумного выключателя, содержащий цилиндрический корпус (4) и две концевые крышки (5,6), отличающийся тем, что по меньшей мере одна из двух концевых крышек (5,6) собрана с корпусом (4) патрона А способом по любому из предыдущих пунктов.